(57)【特許請求の範囲】
【請求項１】
導線、および前記導線の外周に配置された絶縁体を有する絶縁電線と、
前記絶縁電線の外周に配置されたシースと、
を有し、
前記絶縁体は、比誘電率が２．５以下のポリエチレンを含有する樹脂組成物により形成され、
前記シースは、ポリオレフィン系樹脂と難燃剤とを含有する樹脂組成物により形成され、
前記ポリオレフィン系樹脂は、エチレン酢酸ビニル共重合体を前記ポリオレフィン系樹脂１００質量部に対して５０質量部以上含有するとともに、ガラス転移温度が−５０℃以下である酸変性ポリオレフィン樹脂を前記ポリオレフィン系樹脂１００質量部に対して１０質量部以上３０質量部以下含有し、
前記難燃剤は、前記ポリオレフィン系樹脂１００質量部に対して２２０質量部以上２５０質量部以下含有されており、
前記絶縁体および前記シースの酸素指数の合計が５０．０以上である、ＬＡＮケーブル。
【請求項２】
前記エチレン酢酸ビニル共重合体の酢酸ビニル量は、２０質量％以上５０質量％以下である請求項１に記載のＬＡＮケーブル。
【請求項３】
前記難燃剤として、水酸化マグネシウムおよび水酸化アルミニウムの少なくとも一方が用いられている請求項１または２に記載のＬＡＮケーブル。
【発明の詳細な説明】
【技術分野】
【０００１】
本発明は、ＬＡＮケーブルに関する。
【背景技術】
【０００２】
高度情報化社会の到来に伴い、コンピュータシステムを中心としたネットワークの果たす役割はますます重要性を帯びてきている。ローカルエリアネットワーク（ＬＡＮ）構築に用いられるＬＡＮケーブルは、パソコンとブロードバンド回線の普及によって、一般家庭や企業のオフィスから、鉄道車両等の交通機関にまで現在、広く使用されている。
【０００３】
ＬＡＮケーブルのシース材料には、従来からハロゲン含有材料であるポリ塩化ビニルが使用されてきたが、近年の環境保全に対する活動の世界的な高まりから、燃焼時に有毒なガスを発生せず、廃棄処分時の環境汚染が少ないノンハロゲン材料の普及が急速に進んできている（ケーブルに用いられるノンハロゲン材料については、例えば特許文献１、２参照）。
【０００４】
しかし、ノンハロゲン材料は一般的にハロゲン材料と比較して難燃性に劣るため、高い難燃性を有するノンハロゲンＬＡＮケーブルの開発は難しく、例えば鉄道車両用ＬＡＮケーブルにおいては、ＥＮ規格等で要求される垂直トレイ燃焼試験（ＶＴＦＴ試験）を満足するノンハロゲンＬＡＮケーブルの開発は困難であった。
【先行技術文献】
【特許文献】
【０００５】
【特許文献１】特開２０１５−４０２５号公報
【特許文献２】特開２０１５−１６８６９７号公報
【発明の概要】
【発明が解決しようとする課題】
【０００６】
ノンハロゲン材料に高い難燃性を付与するためには、水酸化マグネシウムもしくは水酸化アルミニウム等の金属水酸化物を多量に充填する必要がある。またＬＡＮケーブルの鉄道車両用途においては、家庭用のＬＡＮケーブルと比較し使用温度域が広く、低温時での収縮が大きいシース材料では、シースが収縮し絶縁体の誘電特性に影響を与えるため、無機物の高充填が必要となる。
【０００７】
そのため、ポリマとしては高充填による特性低下が少ない、非晶性のポリマが使用される。非晶性ポリマとしては、ＥＰゴムやＥＯＲ等の炭素および水素原子から構成されるポリマ（非極性ポリマ）と、エチレン酢酸ビニル共重合体（ＥＶＡ）やエチレンアクリル酸エチル（ＥＥＡ）等の炭素、水素および酸素から構成されるポリマ（極性ポリマ）があるが、ポリマ自体の難燃性は後者の方が高いため、高難燃用途においては例えばＥＶＡが使用される。
【０００８】
ＥＶＡの非晶性は、酢酸ビニル含量（ＶＡ量）が高いほど大きくなるため、高難燃用途においては、例えばＶＡ量２０％以上のＥＶＡを使用することが好ましい。しかし、ＥＶＡはガラス転移温度がＶＡ量にあまり依存せず−２５℃〜−３０℃と高いため、低温での伸び、巻付け等の特性が低下する。そのため−４０℃もしくはそれ以下での使用が求められる車両用ＬＡＮケーブルにおいては、難燃性と低温性の両立が困難であった。
【０００９】
本発明の一目的は、難燃性と低温性を両立したＬＡＮケーブルを提供することである。
【課題を解決するための手段】
【００１０】
本発明の一観点によれば、
導線、および前記導線の外周に配置された絶縁体を有する絶縁電線と、
前記絶縁電線の外周に配置されたシースと、
を有し、
前記絶縁体は、比誘電率が２．５以下のポリエチレンを含有する樹脂組成物により形成され、
前記シースは、ポリオレフィン系樹脂と難燃剤とを含有する樹脂組成物により形成され、
前記ポリオレフィン系樹脂は、エチレン酢酸ビニル共重合体を前記ポリオレフィン系樹脂１００質量部に対して５０質量部以上含有するとともに、ガラス転移温度が−５０℃以下である酸変性ポリオレフィン樹脂を前記ポリオレフィン系樹脂１００質量部に対して１０質量部以上３０質量部以下含有し、
前記難燃剤は、前記ポリオレフィン系樹脂１００質量部に対して２２０質量部以上２５０質量部以下含有されており、
前記絶縁体および前記シースの酸素指数の合計が５０．０以上である、ＬＡＮケーブル
が提供される。
【発明の効果】
【００１１】
難燃性と低温性を両立したＬＡＮケーブルが得られる。
【図面の簡単な説明】
【００１２】
【図１】図１は、本発明の一実施形態によるＬＡＮケーブルの概略断面図である。
【発明を実施するための形態】
【００１３】
図１を参照して、本発明の一実施形態によるローカルエリアネットワーク（ＬＡＮ）ケーブル１００について説明する。図１は、ＬＡＮケーブル１００の概略断面図である。
【００１４】
ＬＡＮケーブル１００は、絶縁電線１０と、絶縁電線１０の外周に樹脂テープ層２０およびシールド層３０を介して配置されたシース４０とを有する。
【００１５】
絶縁電線１０は、導線１１と、導線１１の外周に配置された絶縁体１２とを有する。導線１１としては、例えば銅導線を用いることができる。導線１１の材料や構造は、必要に応じて適宜選択することができる。
【００１６】
絶縁体１２は、ポリエチレンを含有する樹脂組成物により形成されている。絶縁体１２に用いるポリエチレンとしては、比誘電率２．５以下であれば特に限定されないが、例えば、低密度ポリエチレン（ＬＤＰＥ）、直鎖状低密度ポリエチレン（ＬＬＤＰＥ）、直鎖状超低密度ポリエチレン（ＶＬＤＰＥ）、高密度ポリエチレン（ＨＤＰＥ）が挙げられ、低密度ポリエチレンが好ましく、密度０．９３０ｇ／ｃｍ３以下、ＭＦＲ０．３０ｇ／１０ｍｉｎ以下の低密度ポリエチレンがより好ましい。これらのポリエチレンは、単独または２種以上をブレンドして用いることができる。
【００１７】
絶縁体１２を形成する樹脂組成物には、必要に応じて、酸化防止剤、銅害防止剤、着色剤等の添加剤が添加されていてもよい。添加剤の添加量は、絶縁体１２の比誘電率が２．５以下となるように添加されるのであれば特に限定されないが、５質量％以下が好ましく、１質量％以下がより好ましい。絶縁体１２の比誘電率が２．５より大きいと、静電容量が大きくなり、ＬＡＮケーブルとしての伝送特性が著しく低下する。
【００１８】
複数本の絶縁電線１０が撚り合されてユニット１３が形成されている。図１に示す例では、４本の絶縁電線１０が撚り合された４芯のユニット１３が形成されている。
【００１９】
ユニット１３の外周に、樹脂テープ層２０が配置されている。樹脂テープ層２０は、樹脂テープ、例えばアルミラミネートＰＥＴテープを、ユニット１３の外周にラップ巻きすることで形成されている。
【００２０】
樹脂テープ層２０の外周に、シールド層３０が配置されている。つまり、ユニット１３の外周に、シールド層３０が配置されている。シールド層３０は、金属材料により、例えば銅編組により形成されている。
【００２１】
シールド層３０の外周に、シース４０が配置されている。つまり、絶縁電線１０の外周に、シース４０が配置されている。シース４０は、ポリオレフィン系樹脂と難燃剤とを含有する樹脂組成物により形成されている。
【００２２】
シース４０を形成する樹脂組成物に用いるポリオレフィン系樹脂（以下単に、ポリオレフィン系樹脂と呼ぶこともある）は、エチレン酢酸ビニル共重合体をポリオレフィン系樹脂１００質量部に対して５０質量部以上含有するとともに、ガラス転移温度が−５０℃以下である酸変性ポリオレフィン樹脂をポリオレフィン系樹脂１００質量部に対して１０質量部以上３０質量部以下含有する。
【００２３】
エチレン酢酸ビニル共重合体（ＥＶＡ）は、ポリオレフィン系樹脂の主成分であるベースポリマとして、ポリオレフィン系樹脂１００質量部に対して５０質量部以上含有されることが好ましく、６０質量部以上含有されることがより好ましい。ＥＶＡの酢酸ビニル量（ＶＡ量）としては、特に限定されないが、例えば、２０質量％以上５０質量％以下が好ましく、２５質量％以上４６質量％以下がより好ましい。ＥＶＡとしては、単独もしくは２種以上のＥＶＡをブレンドして使用することができる。なお、２種以上のＥＶＡがブレンドされている場合のＶＡ量は、平均のＶＡ量である。ＶＡ量は、２０質量％以上とすることが好ましく、２５質量％以上とすることがより好ましい。ＶＡ量が２０質量％未満では、高い難燃性を得ることが難しいためである。また、ＶＡ量は、５０質量％以下とすることが好ましく、４６質量％以下とすることがより好ましい。ＶＡ量が５０質量％より多いと、引張強さが低下する傾向があるためである。
【００２４】
酸変性ポリオレフィンは、ポリオレフィン系樹脂１００質量部に対して１０質量部以上３０質量部以下含有されることが好ましい。酸変性ポリオレフィンの添加量が１０質量部未満では、十分な低温性が得られず、３０質量部より多いと、ポリマと充項剤の密着が強くなりすぎて伸び特性が低下するためである。
【００２５】
酸変性ポリオレフィンとしては、示差走査熱量分析（ＤＳＣ）法によるガラス転移点（Ｔｇ）が−５０℃以下であるものが好ましく、−６０℃以下であるものがより好ましい。Ｔｇが−５０℃より高い酸変性ポリオレフィンでは、十分な低温性が得られないためである。酸変性ポリオレフィンとしては、例えばマレイン酸変性ポリオレフィンが用いられる。
【００２６】
シース４０を形成する樹脂組成物に用いるポリオレフィン系樹脂には、必要に応じて、その他のポリマが添加されていてもよい。その他のポリマとしては、低密度ポリエチレン（ＬＤＰＥ）、直鎖状低密度ポリエチレン（ＬＬＤＰＥ）、直鎖状超低密度ポリエチレン（ＶＬＤＰＥ）、高密度ポリエチレン（ＨＤＰＥ）、ポリプロピレン（ＰＰ）、エチレン−アクリル酸エチル共重合体（ＥＥＡ）、エチレン−スチレン共重合体、エチレン−グリシジルメタクリレート共重合体、エチレン−ブテン−１共重合体、エチレン−ブテン−へキセン三元共重合体、エチレン−プロピレン−ジエン三元共重合体（ＥＰＤＭ）、エチレン−オクテン共重合体（ＥＯＲ）、エチレン共重合ポリプロピレン、エチレン−プロピレン共重合体（ＥＰＲ）、ポリ−４−メチル−ペンテン−１、マレイン酸グラフト低密度ポリエチレン、水素添加スチレン−ブタジエン共重合体（Ｈ−ＳＢＲ）、マレイン酸グラフト直鎖状低密度ポリエチレン、エチレンと炭素数が４〜２０のαオレフィンとの共重合体、エチレン−スチレン共重合体、マレイン酸グラフトエチレン−メチルアクリレート共重合体、マレイン酸グラフトエチレン−酢酸ビニル共重合体、エチレン−無水マレイン酸共重合体、エチレン−エチルアクリレート−無水マレイン酸三元共重合体、ブテン−１を主成分とするエチレン−プロピレン−ブテン−１三元共重合体などが挙げられ、これらは単独または２種以上をブレンドして用いることができる。
【００２７】
シース４０を形成する樹脂組成物に用いる難燃剤は、ポリオレフィン系樹脂１００質量部に対して２２０質量部以上２５０質量部以下含有されることが好ましい。難燃剤の添加量が２２０質量部未満では、難燃性が不十分となり、２５０質量部より多いと、伸び特性が著しく低下するためである。なお、難燃剤の添加量を２００質量部以上とすることで、低温での伝送特性を良好とすることができる。
【００２８】
難燃剤としては、水酸化マグネシウム、水酸化アルミニウム、水酸化カルシウム等の金属水酸化物、非晶質シリカ、スズ酸亜鉛、ヒドロキシスズ酸亜鉛、ホウ酸亜鉛、酸化亜鉛等の亜鉛化合物等、ホウ酸カルシウム、ホウ酸バリウム、メタホウ酸バリウム等のホウ酸化合物、リン系難燃剤メラミンシアヌレート等の窒素系難燃剤、または、燃焼時に発泡する成分と固化する成分の混合物からなるインテュメッセント系難燃剤が挙げられ、より好適には金属水酸化物が用いられ、さらに好適には水酸化マグネシウムが用いられる。これらの難燃剤を単独または２種以上をブレンドして用いることができる。例えば、水酸化マグネシウムと水酸化アルミニウムとを併用することができる。また、これらの難燃剤としては、シランカップリング剤、チタネート系カップリング剤、ステアリン酸やステアリン酸カルシウム等の脂肪酸、または、脂肪酸金属塩等によって表面処理されているものを用いても差し支えない。
【００２９】
シース４０を形成する樹脂組成物には、ポリオレフィン系樹脂および難燃剤以外に、必要に応じて、酸化防止剤、金属不活性剤、架橋剤、架橋助剤、滑剤、無機充填剤、相溶化剤、安定剤、カーボンブラック、着色剤等の添加剤が添加されていてもよい。シース４０を形成する樹脂組成物は、有機過酸化物により架橋したり、電子線などの放射線により架橋してもよい。
【００３０】
酸化防止剤としては、特に限定されないが、例えばフェノール系、硫黄系、アミン系、リン系酸化防止剤が挙げられる。例えばフェノール系酸化防止剤としては、その種類は特に限定されないが、例えばジブチルヒドロキシトルエン（ＢＨＴ）、ペンタエリスリトールテトラキス［３−（３，５−ジ−ｔ−ブチル−４−ヒドロキシフェニル）プロピオネート］、１，３，５−トリス（３，５−ジ−ｔ−ブチル−４−ヒドロキシ−ベンジル）−Ｓ−トリアジン−２，４，６−（１Ｈ，３Ｈ，５Ｈ）トリオン、チオジエチレンビス［３−（３，５−ジ−ｔｅｒｔ−ブチル−４−ヒドロキシフェニル）プロピオネート］等が挙げられ、より好適にはペンタエリスリトールテトラキス［３−３，５−ジ−ｔ−ブチル−４−ヒドロキシフェニル）プロピオネート］である。また例えば硫黄系酸化防止剤としては、その種類は特に限定されないが、ジドデシル３，３‘−チオジプロピオネート、ジトリデシル３，３‘−チオジプロピオネート、ジオクタデシル３，３‘−チオジプロピオネート、テトラキス［メチレン−３−（ドデシルチオ）プロピオネート］メタン等が挙げられ、より好適には、テトラキス［メチレン−３−（ドデシルチオ）プロピオネート］メタンである。これらの酸化防止剤は単独または２種以上をブレンドして用いることができる。
【００３１】
金属不活性剤は、金属イオンをキレート形成により安定化し酸化劣化を抑制する効果があり、その構造は特に限定されないが、例えば、Ｎ−（２Ｈ−１，２，４−トリアゾール−５−イル）サリチルアミド、ドデカン二酸ビス［Ｎ２−（２−ヒドロキシベンゾイル）ヒドラジド］、２’，３−ビス［［３−［３，５−ジ−ｔｅｒｔ−ブチル−４−ヒドロキシフェニル］プロピオニル］］プロピオノヒドラジド等が挙げられ、より好適には２’，３−ビス［［３−［３，５−ジ−ｔｅｒｔ−ブチル−４−ヒドロキシフェニル］プロピオニル］］プロピオノヒドラジドである。
【００３２】
架橋助剤としては、特に限定されないが、例えばトリメテロールプロパントリメタクリレート（ＴＭＰＴ）や、トリアリルイソシアヌレート（ＴＡＩＣ）の使用が望ましい。
【００３３】
滑剤としては、特に限定されないが、脂肪酸、脂肪酸金属塩、脂肪酸アミド等が挙げられ、具体的にはステアリン酸亜鉛の使用が挙げられ、単独または２種以上をブレンドして用いることができる。
【００３４】
カーボンブラックとしては、特に限定されないが、ゴム用カーボンブラック（Ｎ９００−Ｎ１００：ＡＳＴＭ Ｄ １７６５−０１）の使用が一般的である。
【００３５】
着色剤としては、特に限定されないが、ノンハロゲン用のカラーマスターバッチ等が使用できる。
【００３６】
ＬＡＮケーブル１００の十分な難燃性を得るために、絶縁体１２およびシース４０は、絶縁体１２およびシース４０の酸素指数の合計が５０．０以上となるように構成される。
【００３７】
ここで、酸素指数の測定は、ＪＩＳ Ｋ ６２６９に準拠する方法で測定され、絶縁体１２とシース４０の酸素指数の合計値は、以下の式で求められる。
（合計の酸素指数）＝（Ｘ１Ｖ１十Ｘ２Ｖ２）／（Ｖ１＋Ｖ２）
Ｘ１：絶縁体の酸素指数
Ｖ１：ケーブル断面の絶縁体の面積
Ｘ２：シースの酸素指数
Ｖ２：ケーブル断面のシースの面積
【実施例】
【００３８】
絶縁体材料およびシース材料の配合を変化させて、実施例および比較例のＬＡＮケーブルを作製し、シース特性およびケーブル特性を評価した。表１に実施例、表２に比較例について、材料の配合と評価とをまとめて示す。
【００３９】
【表１】
0006658236.tif 000002
【００４０】
【表２】
0006658236.tif 000003
【００４１】
ＬＡＮケーブルの作製方法について説明する。絶縁体、シースの材料としては、実施例については表１、比較例については表２に示した配合割合で各種成分を配合して、加圧ニーダによって開始温度４０℃、終了温度１９０℃で混練後、混練物をペレットにしたものを用いた。
【００４２】
外径０．７８ｍｍのスズめっき銅導線に絶縁体材料を厚さ０．３ｍｍで被覆し照射量７ＭＲａｄの電子線照射により架橋して絶縁体を形成することで、絶縁電線を作製した。絶縁電線を４本撚り合わせたものに、アルミラミネートＰＥＴテープを１／４ラップで巻いて樹脂テープ層を形成し、樹脂テープ層上に銅編組をかぶせてシールド層を形成した。シールド層上にシース材料を厚さ１．１ｍｍで被覆し照射量１３ＭＲａｄの電子線照射により架橋してシースを形成することで、ＬＡＮケーブルを作製した。
【００４３】
シースおよびＬＡＮケーブルの試験方法について説明する。
【００４４】
＜シース試験方法＞
作製したＬＡＮケーブルからシース材のみを剥ぎ取り、６号ダンベル試験片に打抜き、以下の試験を実施することで、シースの特性を評価した。
【００４５】
（１）引張試験
ＪＩＳ Ｃ ３００５に準拠し、引張速度２００ｍｍ／ｍｉｎの条件で引張試験を実施した。伸びについては、１２５％未満のものを×（不合格）とし、１２５％以上のものを○（合格）とした。引張強さについては、１０ＭＰａ未満のものを×（不合格）とし、１０ＭＰａ以上のものを○（合格）とした。
【００４６】
（２）低温性試験（シース材）
ＥＮ６０８１１−１−４に準拠し、−４０℃で引張速度２５ｍｍ／ｍｉｎの条件で引張試験を実施した。伸び特性が３０％以上のものを○（合格）とし、３０％未満のものを×（不合格）とした。
【００４７】
＜ＬＡＮケーブル試験方法＞
以下の試験により、ＬＡＮケーブルの特性を評価した。
【００４８】
（３）低温性試験（ケーブル）
ＥＮ６０８１１−１−４  ８．１に準拠し、−４０℃で曲げ試験を実施した。巻付け後に割れが発生しなかったものを○（合格）とし、割れが発生したものを×（不合格）とした。
【００４９】
（４）難燃性試験
ＩＥＥＥ規格１２０２に準拠し、ＶＴＦＴ試験を実施した。ケーブルの損傷距離が１．５ｍ以下のものを○（合格）とし、１．３ｍ以下のものを◎（裕度を持って合格）とし、１．５ｍより大きいものを×（不合格）とした。
【００５０】
（５）伝送特性試験
ＪＩＳ Ｘ ５１５０、およびＴＩＡ−５６８−Ｃ，２に準拠し、静電容量試験、および−４０℃での近端漏話減衰量試験を実施した。静電容量試験については、５．６ｎＦ／１００ｍ以下のものを○（合格）とし、それより大きいものを×（不合格）とした。近端漏話減衰量試験については、絶縁体４芯のうちの対間で測定し、周波数１ＭＨｚで６５．３ｄＢ以上、かつ周波数１００ＭＨｚで３５．３ｄＢ以上のものを○（合格）とし、それより小さいものを×（不合格）とした。
【００５１】
シース特性およびケーブル特性の試験結果について説明する。
【００５２】
実施例１〜９では、シース特性およびケーブル特性は、すべて良好な結果を示している。
【００５３】
実施例２では、絶縁体材料に酸化防止剤を添加したが、比誘電率が規定の範囲内（２．５以下）となる添加量であれば、特性は良好であった。
【００５４】
実施例１、３および４では、シース材料のベースポリマであるＥＶＡのＶＡ量を変更したが、いずれも特性は良好であった。ＶＡ量が２５質量％以上のＥＶＡをベースとして使用すると、難燃性試験が裕度をもって合格しており、高い難燃性が要求される製品においては、ＶＡ量２５質量％以上が好ましい。
【００５５】
実施例５では、シース材料のベースポリマであるＥＶＡに微量のＬＤＰＥを添加したが、特性は良好であった。このように、シース材料に微量であれば他のポリオレフィンを添加しても差し支えない。
【００５６】
実施例６〜７では、酸変性ポリオレフィンの添加量を変更したが、規定の範囲内（１０質量部以上３０質量部以下）であれば特性は良好であった。酸変性ポリオレフィンの添加量が少ないと、シースは伸び特性に優れ、添加量が多いと、シースは引張強さ特性に優れる。
【００５７】
実施例８、９では、シース材料の難燃剤である水酸化マグネシウムの量を増量したが、添加量が規定の範囲内（２２０質量部以上２５０質量部以下）であれば、いずれも特性は良好であった。また、難燃性試験における損傷距離は、水酸化マグネシウムを増量するほど短くなる傾向があった。
【００５８】
一方、比較例１では、絶縁体の比誘電率が規定より大きく、静電容量が不合格となった。
【００５９】
比較例２では、シース材料の酸変性ポリオレフィンの添加量が規定より少なく、シース材の低温性試験が不合格となった。
【００６０】
比較例３では、酸変性ポリオレフィンの添加量が規定より多く、伸び特性が不合格となった。
【００６１】
比較例４および５では、シース材料の難燃剤添加量が規定より少なく、比較例４は、難燃性および−４０℃での近端漏話減衰量が不合格となり、比較例５は、難燃性が不合格となった。
【００６２】
なお、−４０℃での近端漏話減衰量を合格とするためには、難燃剤の添加量は２００質量部以上とすることが好ましい。このように、難燃剤は、低温での伝送特性向上成分としても機能しており、難燃剤の添加量を２２０質量部以上とすることは、低温での伝送特性と、難燃性の両方を良好とするために好ましい。
【００６３】
比較例６では、シース材料の難燃剤添加量が規定より多く、伸び特性が不合格となった。
【００６４】
以上説明したように、難燃性と低温性を両立したノンハロゲンＬＡＮケーブルを製造することが可能となる。このようなＬＡＮケーブルは、種々の用途に用いることができるが、特に、鉄道車両用のＬＡＮケーブルとして好ましく用いることができる。
【００６５】
なお、上述の実施形態では４芯のＬＡＮケーブルを例示したが、絶緑体とシースの酸素指数の合計が規定の範囲内（５０．０以上）となるように構成されるのであれば、上述のような絶縁体材料やシース材料を、２芯や他の構造のＬＡＮケーブルに適用してもよい。
【００６６】
以上、実施形態に沿って本発明を説明したが、本発明はこれらに制限されるものではない。例えば、種々の変更、改良、組み合わせ等が可能なことは当業者に自明であろう。
【００６７】
以下、本発明の好ましい形態について付記する。
【００６８】
（付記１）
導線、および前記導線の外周に配置された絶縁体を有する絶縁電線と、
前記絶縁電線の外周に配置されたシースと、
を有し、
前記絶縁体は、比誘電率が２．５以下のポリエチレンを含有する樹脂組成物により形成され、
前記シースは、ポリオレフィン系樹脂と難燃剤とを含有する樹脂組成物により形成され、
前記ポリオレフィン系樹脂は、エチレン酢酸ビニル共重合体を前記ポリオレフィン系樹脂１００質量部に対して５０質量部以上含有するとともに、ガラス転移温度が−５０℃以下である酸変性ポリオレフィン樹脂を前記ポリオレフィン系樹脂１００質量部に対して１０質量部以上３０質量部以下含有し、
前記難燃剤は、前記ポリオレフィン系樹脂１００質量部に対して２２０質量部以上２５０質量部以下含有されており、
前記絶縁体および前記シースの酸素指数の合計が５０．０以上である、ＬＡＮケーブル。
【００６９】
（付記２）
前記エチレン酢酸ビニル共重合体の酢酸ビニル量は、好ましくは２０質量％以上５０質量％以下であり、より好ましくは２５質量％以上４６質量％以下である付記１に記載のＬＡＮケーブル。
【００７０】
（付記３）
前記難燃剤として、水酸化マグネシウムおよび水酸化アルミニウムの少なくとも一方が用いられている付記１または２に記載のＬＡＮケーブル。
【００７１】
（付記４）
他の導線、および前記他の導線の外周に配置された他の絶縁体を有する他の絶縁電線と、
前記絶縁電線と前記他の絶縁電線とが撚り合されたユニットの外周に配置されたシールド層と、をさらに有し、
前記シースは、前記シールド層の外周に配置されている付記１〜３のいずれか１つに記載のＬＡＮケーブル。
【００７２】
（付記５）
前記難燃剤が、低温での伝送特性向上成分として、前記ポリオレフィン系樹脂１００質量部に対して２２０質量部以上添加されていることで、前記絶縁電線と前記他の絶縁電線とが撚り合された対間に対して測定された、ＴＩＡ−５６８−Ｃ，２に準拠する−４０℃での近端漏話減衰量試験において、周波数１ＭＨｚで６５．３ｄＢ以上、かつ周波数１００ＭＨｚで３５．３ｄＢ以上となる特性を有する付記４に記載のＬＡＮケーブル。
【符号の説明】
【００７３】
１０  絶縁電線
１１  導線
１２  絶縁体
２０  樹脂テープ層
３０  シールド層
４０  シース
１００  ＬＡＮケーブル
【図１】
0006658236.tif 000004